センダスト
開発当初の組成は、Fe - 9.6%Si - 5.4%Al (wt%)である。この組成領域の近傍で、磁歪定数、磁気異方性定数がともにほぼ0となる。そのため、高い透磁率と低い保磁力が得られる。金属間化合物としての性格が強く(Fe3SiとFe3Alの混晶)、硬く脆いため加工は困難であるが、粉砕して粉末にすることは容易である。
磁気損失は常温以上で温度上昇と共に増加する性質があり、損失の温度特性を改善した組成開発されている。
諸性能を改善するために多くの改良が行われ Si / Al 比を微調整した組成と微量の添加物を加えた「スーパーセンダスト」「スーパーセンダストII」などがある。